"担体基材と、該担体基材に担持された複数の触媒層とを備えてなる、排気ガス処理用酸化触媒であって、前記複数の触媒層が、ウォッシュコート材と、活性金属と、炭化水素吸着材とを含んでなるものであり触媒表層側に一の触媒層が存在し、前記一の触媒層よりも下層側に他の触媒層が存在してなり、前記一の触媒層における前記炭化水素吸着材の存在量が、他の触媒層における前記炭化水素吸着材の存在量よりも多いものであり、前記一の触媒層における前記活性金属の存在濃度が前記他の触媒層における前記活性金属の存在濃度が少ないものであり、排気ガス中の炭化水素HCと一酸化炭素COを酸化処理する、酸化触媒。本発明の内容を以下の例により説明するが、本発明の範囲は以下の例に限定して解釈されるものではない。1一の触媒層の調製表層側ウォッシュコート材としてのアルミナAl2O3、炭化水素吸着材としてのゼオライトと、活性金属としてのPtおよびPd2:1を混合し、一の触媒層のスラリーを調製した。炭化水素吸着材の存在量は担体1Lあたり12g、および活性金属の存在濃度は0.4質量であった。担体1Lあたりの触媒質量は50g活性金属0.2gであった。2他の触媒層の調製担体側ウォッシュコート材としてのアルミナAl2O3、炭化水素吸着材としてのゼオライトと、活性金属としてのPtおよびPd2:1を混合し、他の触媒層のスラリーを調製した。炭化水素吸着材の存在量は担体1Lあたり30g、および活性金属の存在濃度は1.7質量であった。担体1Lあたりの触媒質量は105g活性金属1.785gとした。3担体基材への被覆先ず、他の触媒層用スラリーで,NGK製1.3Lのハニカム担体基材を被覆した。その後に、焼成を行った。次に、他の触媒層の上に一の触媒層用スラリーを被覆した。その後に、焼成を行い、実施例1を得た。1一の触媒層の調製表層側ウォッシュコート材としてのアルミナAl2O3、炭化水素吸着材としてのゼオライトと、活性金属としてのPtおよびPd2:1を混合し、一の触媒層のスラリーを調製した。炭化水素吸着材の存在量は担体1Lあたり30g、および活性金属の存在濃度は1.7質量であった。担体1Lあたりの触媒質量は105g活性金属1.785gであった。2他の触媒層の調製担体側ウォッシュコート材としてのアルミナAl2O3、炭化水素吸着材としてのゼオライトと、活性金属としてのPtおよびPd2:1を混合し、他の触媒層のスラリーを調製した。炭化水素吸着材の存在量は担体1Lあたり12g、および活性金属の存在濃度は0.4質量であった。担体1Lあたりの触媒質量は50g活性金属0.2gとした。3担体基材への被覆実施例1と同様にして実施例2を得た。1一の触媒層の調製表層側ウォッシュコート材としてのアルミナAl2O3、炭化水素吸着材としてのゼオライトと、活性金属としてのPtを混合し、一の触媒層のスラリーを調製した。炭化水素吸着材の存在量は担体1Lあたり24g、および活性金属の存在濃度は0.2質量であった。担体1Lあたりの触媒質量は90g活性金属0.18gとした。2他の触媒層の調製担体側ウォッシュコート材としてのアルミナAl2O3、炭化水素吸着材としてのゼオライトと、活性金属としてのPtを混合し、他の触媒層のスラリーを調製した。炭化水素吸着材の存在量は担体1Lあたり6g、および活性金属の存在濃度は2.2質量であった。担体1Lあたりの触媒質量は90g活性金属1.98gとした。3担体基材への被覆実施例1と同様にして実施例3を得た。"